(57)【要約】  本明細書においては、ポリ（エーテルスルホン）及び（ｉ）ポリスルホンポリマー又は（ｉｉ）ポリ（フェニルスルホン）ポリマーを有するポリマー組成物が述べられる。いくつかの実施形態においては、本ポリマー組成物は、任意選択的に１種以上の添加剤を含んでいてもよい。驚くべきことには、前述のポリマー組成物が、タンパク質に対する極めて優れた非付着特性を有していることが見出された。【選択図】なし【特許請求の範囲】
【請求項１】
タンパク質と接触するように構成された表面（Ｓ）を含む物品（Ａ）であって、表面（Ｓ）が：
−  成分（ａ）：約５０重量％〜約９８．５重量％のポリ（エーテルスルホン）（「ＰＥＳ」）ポリマー（Ｍ１）；
−  成分（ｂ）：
−約１重量％〜約４０重量％のポリスルホン（「ＰＳＵ」）ポリマー（Ｍ２）、又は
−約１重量％〜約４０重量％のポリ（フェニルエーテルスルホン）（「ＰＰＳＵ」）ポリマー（Ｍ３）、又は
−約１重量％〜約４０重量％の（Ｍ２）と（Ｍ３）との混合物；
−  任意選択的な、約１重量％〜約４０重量％の少なくとも１種の粘土鉱物フィラー（Ｆ）；
を含有するポリマー組成物（Ｃ）を含み、
全ての重量％はポリマー組成物の総重量基準であり、
ポリマー組成物（Ｃ）が、約１重量％〜約７重量％、好ましくは約１重量％〜約５重量％のＰＰＳＵポリマー（Ｍ３）を含有する場合には、粘土鉱物フィラー（Ｆ）が少なくとも約７重量％、好ましくは少なくとも約１０重量％存在することを条件とする、物品（Ａ）。
【請求項２】
鉱物フィラー（Ｆ）がカオリン又はマイカである、請求項１に記載の物品（Ａ）。
【請求項３】
ポリマー組成物（Ｃ）がポリスルホン（「ＰＳＵ」）ポリマーを含まない、請求項１又は２に記載の物品（Ａ）。
【請求項４】
ポリマー組成物（Ｃ）が、約６７重量％〜約９５重量％、好ましくは約７５重量％〜約９０重量％の成分（ａ）、及び／又は約５重量％〜約１０重量％の成分（ｂ）を含有する、請求項１〜３のいずれか一項に記載の物品（Ａ）。
【請求項５】
表面（Ｓ）が、基材と、基材の上に配置された約２５μｍ〜約１ｍｍの平均厚さを有するフィルム又はコーティングとを含み、フィルム又はコーティングがポリマー組成物（Ｃ）を含有する、請求項１〜４のいずれか一項に記載の物品（Ａ）。
【請求項６】
食品容器、食品器具、及び医療用物品からなる群から選択される、請求項１〜５のいずれか一項に記載の物品（Ａ）。
【請求項７】
ＰＥＳポリマー（Ｍ１）が、少なくとも約２００℃、好ましくは少なくとも約２１０℃、より好ましくは少なくとも約２２０℃の、ＡＳＴＭ  Ｄ３４１８規格に準拠して示差走査熱量分析により測定されるガラス転移温度を有する、請求項１〜６のいずれか一項に記載の物品。
【請求項８】
請求項１〜７のいずれか一項に記載の物品（Ａ）とタンパク質との間の付着の低減方法であって、ポリマー組成物（Ｃ）から表面（Ｓ）の少なくとも一部を形成することを含む、方法。
【請求項９】
成分（ａ）及び（ｂ）、並びに任意選択的な粘土鉱物フィラー（Ｆ）、並びに任意選択的な他の成分をブレンドしてポリマー組成物（Ｃ）を作製することと、ポリマー組成物（Ｃ）を含む表面（Ｓ）を形成するか物品（Ａ）の少なくとも表面にポリマー組成物（Ｃ）をコーティング若しくは積層して表面（Ｓ）を形成することと、を含む、請求項１〜７のいずれか一項に記載の物品（Ａ）の作製方法。
【請求項１０】
ポリマー組成物（Ｃ）であって、
−  成分（ａ）：約６０重量％〜約９８．５重量％のポリ（エーテルスルホン）（「ＰＥＳ」）ポリマー（Ｍ１）；
−  成分（ｂ）：
−約１重量％〜約２０重量％のポリスルホン（「ＰＳＵ」）ポリマー（Ｍ２）、又は
−約１重量％〜約４０重量％のポリ（フェニルエーテルスルホン）（「ＰＰＳＵ」）ポリマー（Ｍ３）、又は
−約１重量％〜約４０重量％の（Ｍ２）と（Ｍ３）との混合物；
−  任意選択的な約１重量％〜約４０重量％の少なくとも１種の粘土鉱物フィラー（Ｆ）；
を含有し、
全ての重量％はポリマー組成物の総重量基準であり、
ポリマー組成物（Ｃ）が、約１重量％〜約７重量％、好ましくは約１重量％〜約５重量％のＰＰＳＵポリマー（Ｍ３）を含有する場合には、粘土鉱物フィラー（Ｆ）が少なくとも約７重量％、好ましくは少なくとも約１０重量％存在することを条件とする、ポリマー組成物（Ｃ）。
【請求項１１】
ＰＥＳポリマー（Ｍ１）が、少なくとも５０モル％の式（ＩＩ）の繰り返し単位（ＲＰＥＳ）：
2018536069.tif 000017
（式中、
−  各Ｒｉは、互いに等しいか又は異なり、ハロゲン、アルキル、アルケニル、アルキニル、アリール、エーテル、チオエーテル、カルボン酸、エステル、アミド、イミド、アルカリ又はアルカリ土類金属スルホン酸塩、アルキルスルホン酸塩、アルカリ又はアルカリ土類金属ホスホン酸塩、アルキルホスホン酸塩、アミン、及び第四級アンモニウムから選択され、
−  各ｉは、互いに等しいか又は異なり、０〜４の範囲の整数であり、好ましくはそれぞれｉ＝０である）
を含む、請求項１０に記載のポリマー組成物（Ｃ）。
【請求項１２】
ＰＳＵポリマー（Ｍ２）が、式（Ｘ）のもの：
2018536069.tif 000018
（式中、
−  各Ｒｋは、互いに等しいか又は異なり、ハロゲン、アルキル、アルケニル、アルキニル、アリール、エーテル、チオエーテル、カルボン酸、エステル、アミド、イミド、アルカリ又はアルカリ土類金属スルホン酸塩、アルキルスルホン酸塩、アルカリ又はアルカリ土類金属ホスホン酸塩、アルキルホスホン酸塩、アミン、及び第四級アンモニウムから選択され；
−  Ｒ’及びＲ’’は、互いに等しいか又は異なり、水素、ハロゲン、アルキル、アルケニル、アルキニル、アリール、エーテル、チオエーテル、カルボン酸、エステル、アミド、イミド、アルカリ又はアルカリ土類金属スルホン酸塩、アルキルスルホン酸塩、アルカリ又はアルカリ土類金属ホスホン酸塩、アルキルホスホン酸塩、アミン、及び第四級アンモニウムから選択され；
−  各ｋは、互いに等しいか又は異なり、０〜４の範囲の整数であり、好ましくはそれぞれｋ＝０並びに／又はＲ’及びＲ’’はメチル基である）である、請求項１０〜１１のいずれか一項に記載のポリマー組成物（Ｃ）。
【請求項１３】
ＰＰＳＵポリマー（Ｍ３）が、式（ＸＩＩ）のものである：
2018536069.tif 000019
（式中、
−  各Ｒｌは、互いに等しいか又は異なり、ハロゲン、アルキル、アルケニル、アルキニル、アリール、エーテル、チオエーテル、カルボン酸、エステル、アミド、イミド、アルカリ又はアルカリ土類金属スルホン酸塩、アルキルスルホン酸塩、アルカリ又はアルカリ土類金属ホスホン酸塩、アルキルホスホン酸塩、アミン、及び第四級アンモニウムから選択され、
−  各ｌは、互いに等しいか又は異なり、０〜４の範囲の整数であり、好ましくはそれぞれｌ＝０である）及び／又は鉱物フィラー（Ｆ）がカオリン又はマイカを含む、請求項１０〜１２のいずれか一項に記載のポリマー組成物（Ｃ）。
【請求項１４】
０．１重量％未満のＰＳＵポリマー（Ｍ２）を含有する、請求項１０〜１３のいずれか一項に記載のポリマー組成物（Ｃ）。
【請求項１５】
タンパク質と接触するように構成された表面（Ｓ）を含む物品（Ａ）であって、表面（Ｓ）が、請求項１０〜１４のいずれか一項に記載のポリマー組成物（Ｃ）を含み、好ましくは、物品（Ａ）が食品容器、食品器具、及び医療用物品からなる群から選択される、物品（Ａ）。
【発明の詳細な説明】
【技術分野】
【０００１】
関連出願の相互参照
本出願は、２０１５年１２月１日出願の米国仮特許出願第６２／２６１５４９号及び２０１６年２月２６日出願の欧州特許出願公開第１６１５７６５１．７号に基づく優先権を主張する。これらの出願のそれぞれの全内容は、全ての目的のために、参照によって本明細書に組み込まれる。
【０００２】
本発明は、ポリ（エーテルスルホン）ポリマーブレンド物を含有するポリマー組成物に関する。本発明は、更に、ポリ（エーテルスルホン）ブレンド物を含む非付着性表面にも関する。
【背景技術】
【０００３】
様々な用途の状況において、プラスチック表面へのタンパク質の望ましくない付着がよく見られる。更に、タンパク質付着の問題は、タンパク質とプラスチック表面が高温（例えば約８０℃超）で接触する場合に悪化し得る。例えば、食品用途の状況において、調理中又は配膳時に比較的高い温度で食品と接触する食卓用品、調理器具、貯蔵容器、及び食器類などの容器及び器具は、様々な物質で汚れる場合がある。いくつかの例においては、容器／器具は、残留食品と容器／器具との間の固着のため、思い通りにきれいにすることができない。更に、繰り返し使用すると汚れが一層悪化し、容器／器具の耐用寿命が短くなることになる。
【０００４】
別の例として、医療用途においては、体内のタンパク質の望ましくない濃縮物（例えば血液、血漿、及び血清）が体内に埋め込まれた人工移植片及びチューブなどの物品の表面に付着する場合がある。加えて、体外で使用されるがタンパク質を含む体液と接触することになる滅菌トレーや流体ろ過膜などの物品の表面も、望ましくない量のタンパク質が付着しやすい場合がある。
【０００５】
タンパク質のプラスチック表面への付着を低減するための典型的な方法としては、タンパク質と物質表面との間の接触を減らすか防止することが挙げられる。フルオロポリマー、特にはポリテトラフルオロエチレンは、それらの非付着特性のためよく知られている。しかし、これらのポリマーは、一般的に、表面上の薄膜として積層又はコーティングされる。そのため、これらにはタンパク質残留物が付着し易く、結果として得られる物品の耐引っ掻き性及び耐摩耗性は十分でない場合がある。食品の付着を減らすための他の公知の方法としては、限定するものではないが、ポリマー組成物中でのシリコーン誘導体の使用が挙げられる。
【０００６】
望ましい機械的及び熱的な耐性を維持しながらもタンパク質に関して望ましい非付着特性を有する物品を提供するという課題は、現時点で未だ解決されていない。
【発明の概要】
【０００７】
第１の態様においては、本発明は、タンパク質と接触するように構成された表面（Ｓ）を含む物品（Ａ）であって、表面（Ｓ）が、成分（ａ）：約５０重量％〜約９８．５重量％のポリ（エーテルスルホン）（「ＰＥＳ」）ポリマー（Ｍ１）；を含有する組成物（Ｃ）を含む、物品（Ａ）に関する。ポリマー組成物（Ｃ）は、更に、（ｂ）：約１．０重量％〜約４０重量％のポリスルホン（「ＰＳＵ」）ポリマー（Ｍ２）；又は約１重量％〜約４０重量％のポリ（フェニルエーテルスルホン）（「ＰＰＳＵ」）ポリマー（Ｍ３）；又は約１重量％〜約４０重量％の（Ｍ２）と（Ｍ３）との混合物；を含有する。ポリマー組成物（Ｃ）は、任意選択的には、約１重量％〜約４０重量％の少なくとも１種の粘土鉱物フィラー（Ｆ）を含有していてもよい。全ての量は、ポリマー組成物の総重量基準である。ポリマー組成物（Ｃ）が、約１重量％〜約７重量％、好ましくは約１重量％〜約５重量％のＰＰＳＵポリマー（Ｍ３）を含有する場合、粘土鉱物フィラー（Ｆ）は、少なくとも約７重量％、好ましくは少なくとも約１０重量％で存在する。
【０００８】
いくつかの実施形態においては、鉱物フィラー（Ｆ）はカオリン及び／又はマイカの中から選択される。
【０００９】
いくつかの実施形態においては、ポリマー組成物（Ｃ）はポリスルホンポリマーを含まない。
【００１０】
いくつかの実施形態においては、ポリマー組成物（Ｃ）は、約６７重量％〜約９５重量％、好ましくは約７５重量％〜約９０重量％の成分（ａ）、及び／又は約５重量％〜約１０重量％の成分（ｂ）を含有する。いくつかの実施形態においては、ポリマー組成物（Ｃ）は、約７５重量％〜約９０重量％の成分（ａ）、約３重量％〜約１０重量％の成分（ｂ）としての成分（Ｍ２）又は（Ｍ３）、約５重量％〜約８重量％の二酸化チタン、並びに任意選択的な約５重量％〜約３０重量％のフィラー（Ｆ）としてのカオリン及び／又はマイカを含有する。
【００１１】
いくつかの実施形態においては、表面（Ｓ）は、基材と、基材の上に配置された約２５μｍ〜約１ｍｍの平均厚さを有するフィルム又はコーティングとを含み、フィルム又はコーティングは前記ポリマー組成物（Ｃ）を含有する。いくつかの実施形態においては、物品（Ａ）は、食品容器、食品器具、及び医療用物品からなる群から選択される。追加的な又は代替の実施形態においては、物品（Ａ）は、食品提供用のトレー、皿、ボウル、カップ、食品貯蔵容器、ポット、平鍋、ミキシングボウル、キャセロール皿、ナイフ、フォーク、スプーン、調理器具、配膳器具、及びこれらの任意の組み合わせからなる群から選択される。いくつかのそのような実施形態においては、食品提供用のトレーは複数の食品容器を有し、複数の食品容器のうちの少なくとも１つは、上述した物品（Ａ）である。
【００１２】
いくつかの実施形態においては、物品（Ａ）は、植込み型除細動器、人工股関節、人工膝関節、心臓ペースメーカー、豊胸インプラント、人工椎間板、子宮内避妊器具、人工膝、冠動脈ステント、耳管、プロテーゼ、人工心臓弁、カテーテル、血液透析膜、鉗子、クランプ、開創器、ディストラクター、外科用メス、外科用ハサミ、拡張器、反射鏡、吸引チップ、ステープラー、注射針、ドリル、光ファイバー機器、及び滅菌トレーから選択される。
【００１３】
いくつかの実施形態においては、物品（Ａ）とタンパク質との間の付着の低減方法は、ポリマー組成物（Ｃ）から表面（Ｓ）の少なくとも一部を形成することを含み得る。いくつかの実施形態においては、物品（Ａ）の作製方法は、成分（ａ）及び（ｂ）、並びに任意選択的な粘土鉱物フィラー（Ｆ）、並びに任意選択的な他の成分をブレンドしてポリマー組成物（Ｃ）を作製することと、ポリマー組成物（Ｃ）を含む表面（Ｓ）を形成するか物品（Ａ）の少なくとも表面にポリマー組成物（Ｃ）をコーティング若しくは積層して表面（Ｓ）を形成することと、を含み得る。
【００１４】
いくつかの実施形態においては、ＰＥＳポリマー（Ｍ１）は、少なくとも約２００℃、好ましくは少なくとも約２１０℃、より好ましくは少なくとも２２０℃の、ＡＳＴＭ  Ｄ３４１８規格に準拠して示差走査熱量分析により測定されるガラス転移温度を有する。
【００１５】
第２の態様においては、本発明は、成分（ａ）：例えば約６０重量％〜約９８．５重量％などの約５０重量％〜約９８．５重量％のポリ（エーテルスルホン）（「ＰＥＳ」）ポリマー（Ｍ１）；を含有するポリマー組成物（Ｃ）に関する。ポリマー組成物（Ｃ）は、成分（ｂ）：例えば約１．０重量％〜約２０重量％のポリスルホン（「ＰＳＵ」）ポリマー（Ｍ２）などの、約１重量％〜約４０重量％のポリスルホン（「ＰＳＵ」）ポリマー（Ｍ２）；又は、約１重量％超約４０重量％以下のポリ（フェニルエーテルスルホン）（「ＰＰＳＵ」）ポリマー（Ｍ３）；又は、約１重量％超約４０重量％以下の（Ｍ２）と（Ｍ３）との混合物；も含有する。ポリマー組成物（Ｃ）は、任意選択的には、約１重量％〜約４０重量％の少なくとも１種の粘土鉱物フィラー（Ｆ）を含有していてもよい。全ての量は、ポリマー組成物の総重量基準である。ポリマー組成物（Ｃ）が約１重量％〜約７重量％、好ましくは約１重量％〜約５重量％のＰＰＳＵポリマー（Ｍ３）を含有する場合、粘土鉱物フィラー（Ｆ）は、少なくとも７重量％、好ましくは少なくとも約１０重量％で存在する。
【００１６】
いくつかの実施形態においては、ＰＥＳポリマー（Ｍ１）は、少なくとも５０モル％の下記式の繰り返し単位（ＲＰＥＳ）を含む：
2018536069.tif 000002
（式中、
−  各Ｒｉは、互いに等しいか又は異なり、ハロゲン、アルキル、アルケニル、アルキニル、アリール、エーテル、チオエーテル、カルボン酸、エステル、アミド、イミド、アルカリ又はアルカリ土類金属スルホン酸塩、アルキルスルホン酸塩、アルカリ又はアルカリ土類金属ホスホン酸塩、アルキルホスホン酸塩、アミン、及び第四級アンモニウムから選択され、
−  各ｉは、互いに等しいか又は異なり、０〜４の範囲の整数である）。いくつかの実施形態においては、それぞれｉ＝０である。
【００１７】
いくつかの実施形態においては、ＰＳＵポリマー（Ｍ２）は、少なくとも５０モル％の下記式の繰り返し単位（ＲＰＳＵ）を含む：
2018536069.tif 000003
（式中、（ｉ）各Ｒｋは、互いに等しいか又は異なり、ハロゲン、アルキル、アルケニル、アルキニル、アリール、エーテル、チオエーテル、カルボン酸、エステル、アミド、イミド、アルカリ又はアルカリ土類金属スルホン酸塩、アルキルスルホン酸塩、アルカリ又はアルカリ土類金属ホスホン酸塩、アルキルホスホン酸塩、アミン、及び第四級アンモニウムから選択され；（ｉｉ）Ｒ’及びＲ’’は、互いに等しいか又は異なり、水素、ハロゲン、アルキル、アルケニル、アルキニル、アリール、エーテル、チオエーテル、カルボン酸、エステル、アミド、イミド、アルカリ又はアルカリ土類金属スルホン酸塩、アルキルスルホン酸塩、アルカリ又はアルカリ土類金属ホスホン酸塩、アルキルホスホン酸塩、アミン、及び第四級アンモニウムから選択され；（ｉｉｉ）各ｋは、互いに等しいか又は異なり、０〜４の範囲の整数である）。いくつかの実施形態においては、それぞれｋ＝０である。追加的な又は代替の実施形態においては、Ｒ’及びＲ’’はメチル基である。
【００１８】
いくつかの実施形態においては、ＰＰＳＵポリマー（Ｍ３）は、少なくとも５０モル％の下記式の繰り返し単位（ＲＰＰＳＵ）を含む：
2018536069.tif 000004
（式中、（ｉ）各Ｒｌは、互いに等しいか又は異なり、ハロゲン、アルキル、アルケニル、アルキニル、アリール、エーテル、チオエーテル、カルボン酸、エステル、アミド、イミド、アルカリ又はアルカリ土類金属スルホン酸塩、アルキルスルホン酸塩、アルカリ又はアルカリ土類金属ホスホン酸塩、アルキルホスホン酸塩、アミン、及び第四級アンモニウムから選択され；（ｉｉ）各ｌは、互いに等しいか又は異なり、０〜４の範囲の整数である）。いくつかの実施形態においては、それぞれｌ＝０である。
【００１９】
いくつかの実施形態においては、鉱物フィラー（Ｆ）はカオリン及び／又はマイカである。
【００２０】
いくつかの実施形態においては、ポリマー組成物（Ｃ）は、ポリスルホンポリマー（Ｍ２）を含有しないか、ポリスルホンポリマー（Ｍ２）を２重量％又は１重量％を超えない量で含有する。
【００２１】
いくつかの実施形態においては、ポリマー組成物（Ｃ）は、約６７重量％〜約９５重量％、好ましくは約７５重量％〜約９０重量％の成分（ａ）、及び／又は、約５重量％〜約１０重量％の成分（ｂ）を含有する。いくつかの実施形態においては、ポリマー組成物（Ｃ）は、約７５重量％〜約９０重量％の成分（ａ）、約３重量％〜約１０重量％の成分（ｂ）としての成分（Ｍ２）又は（Ｍ３）、約５重量％〜約８重量％の二酸化チタン、並びに任意選択的な約５重量％〜約３０重量％のフィラー（Ｆ）としてのカオリン及び／又はマイカを含有する。
【００２２】
いくつかの実施形態においては、物品（Ａ）は、タンパク質と接触するように構成された表面（Ｓ）を含み、表面（Ｓ）はポリマー組成物（Ｃ）を含有する。いくつかのそのような実施形態においては、表面（Ｓ）は、基材と、基材の上に配置された約２５μｍ〜約１ｍｍの平均厚さを有するフィルム又はコーティングとを含み、フィルム又はコーティングはポリマー組成物（Ｃ）を含有する。いくつかの実施形態においては、物品（Ａ）は、食品容器、食品器具、及び医療用物品からなる群から選択される。いくつかの実施形態においては、物品（Ａ）は、食品提供用のトレー、皿、ボウル、カップ、食品貯蔵容器、ポット、平鍋、ミキシングボウル、キャセロール皿、ナイフ、フォーク、スプーン、調理器具、配膳器具、及びこれらの任意の組み合わせからなる群から選択される。いくつかのそのような実施形態においては、食品提供用のトレーは複数の食品容器を有し、複数の食品容器のうちの少なくとも１つは、上述した物品（Ａ）であってもよい。
【００２３】
いくつかの実施形態においては、物品（Ａ）は、植込み型除細動器、人工股関節、人工膝関節、心臓ペースメーカー、豊胸インプラント、人工椎間板、子宮内避妊器具、人工膝、冠動脈ステント、耳管、プロテーゼ、人工心臓弁、カテーテル、血液透析膜、鉗子、クランプ、開創器、ディストラクター、外科用メス、外科用ハサミ、拡張器、反射鏡、吸引チップ、ステープラー、注射針、ドリル、光ファイバー機器、及び滅菌トレーから選択される。
【００２４】
いくつかの実施形態においては、物品（Ａ）とタンパク質との間の付着の低減方法は、ポリマー組成物（Ｃ）から表面（Ｓ）の少なくとも一部を形成することを含み得る。いくつかの実施形態においては、物品（Ａ）の作製方法は、成分（ａ）及び（ｂ）、並びに任意選択的な粘土鉱物フィラー（Ｆ）、並びに任意選択的な他の成分をブレンドしてポリマー組成物（Ｃ）を作製することと、ポリマー組成物（Ｃ）を含む表面（Ｓ）を形成するか物品（Ａ）の少なくとも表面にポリマー組成物（Ｃ）をコーティング若しくは積層して表面（Ｓ）を形成することと、を含み得る。
【００２５】
いくつかの実施形態においては、ＰＥＳポリマー（Ｍ１）は、少なくとも約２００℃、好ましくは少なくとも約２１０℃、より好ましくは少なくとも２２０℃の、ＡＳＴＭ  Ｄ３４１８規格に準拠して示差走査熱量分析により測定されるガラス転移温度を有する。
【発明を実施するための形態】
【００２６】
本明細書においては、ポリ（エーテルスルホン）（「ＰＥＳ」）ポリマー及び（ｉ）ポリスルホン（「ＰＳＵ」）ポリマー又は（ｉｉ）ポリ（フェニルスルホン）（「ＰＰＳＵ」）ポリマーを有するポリマー組成物が述べられる。いくつかの実施形態においては、本ポリマー組成物は、任意選択的に１種以上の添加剤を含んでいてもよい。驚くべきことには、前述のポリマー組成物が、タンパク質に対する極めて優れた非付着特性を有していることが見出された。特に、タンパク質は、比較的弱いファンデルワールス力から比較的強い共有結合までの範囲の化学結合によりプラスチック表面に付着し得る。１つの態様においては、ポリマー組成物は、タンパク質がポリマー組成物を含む物品のプラスチック表面と接触する用途の状況において、プラスチックとタンパク質との間の付着を低減するために望ましく使用することができる。
【００２７】
ポリ（エーテルスルホン）ポリマー（Ｍ１）
ポリマー組成物は、少なくとも１種のポリ（エーテルスルホン）（「ＰＥＳ」）ポリマー（又はＰＥＳポリマー）を含有する。ＰＥＳポリマーとは、少なくとも５０モル％の、次式（Ｉ）の繰り返し単位（ＲＰＥＳ）を有するポリマーのことをいう：
2018536069.tif 000005
（式中、（ｉ）各Ｒｉは、互いに等しいか又は異なり、ハロゲン、アルキル、アルケニル、アルキニル、アリール、エーテル、チオエーテル、カルボン酸、エステル、アミド、イミド、アルカリ又はアルカリ土類金属スルホン酸塩、アルキルスルホン酸塩、アルカリ又はアルカリ土類金属ホスホン酸塩、アルキルホスホン酸塩、アミン、及び第四級アンモニウムから選択され、（ｉｉ）各ｉは、互いに等しいか又は異なり、０〜４の範囲の整数である）。明確にすると、ｉが０である場合には、対応するするベンジル基は無置換である。更に、本明細書において、破線の結合は隣接する繰り返し単位への結合を示す。いくつかの実施形態においては、ポリマー組成物は、少なくとも５５モル％、少なくとも６０モル％、少なくとも７０モル％、少なくとも８０モル％、少なくとも９０モル％、少なくとも９５モル％、少なくとも９９モル％、又は少なくとも９９．９モル％の繰り返し単位（ＲＰＥＳ）を有し得る。当業者は、想定されている明確に開示されている範囲内及び本開示の範囲内にある追加の（ＲＰＥＳ）の量の範囲を認識するであろう。
【００２８】
いくつかの実施形態においては、ポリ（エーテルスルホン）（「ＰＥＳ」）ポリマーは、少なくとも５０モル％の下記式（ＩＩ）の繰り返し単位（ＲＰＥＳ）を有する。
2018536069.tif 000006
【００２９】
いくつかの実施形態においては、繰り返し単位（ＲＰＥＳ）は、それぞれｉ＝０である式（Ｉ）又は（ＩＩ）に従っていてもよい。
【００３０】
本発明によれば、ポリ（エーテルスルホン）（「ＰＥＳ」）ポリマーは、ホモポリマーであってもコポリマーであってもよい。ＰＥＳポリマーがコポリマーである実施形態においては、ポリ（エーテルスルホン）（「ＰＥＳ」）ポリマーは、次式からなる群から選択される、繰り返し単位（ＲＰＥＳ）とは異なる繰り返し単位（ＲＰＥＳ＊）を含む：
2018536069.tif 000007
（式中、
各Ｒｊは、互いに等しいか又は異なり、ハロゲン、アルキル、アルケニル、アルキニル、アリール、エーテル、チオエーテル、カルボン酸、エステル、アミド、イミド、アルカリ又はアルカリ土類金属スルホン酸塩、アルキルスルホン酸塩、アルカリ又はアルカリ土類金属ホスホン酸塩、アルキルホスホン酸塩、アミン、及び第四級アンモニウムから選択され；
各ｊは、互いに等しいか又は異なり、０〜４の範囲の整数であり；
Ｔは、−ＣＨ２−；−Ｏ−；−Ｓ−；−Ｃ（Ｏ）−；−Ｃ（ＣＨ３）２−；−Ｃ（ＣＦ３）２−；−Ｃ（＝ＣＣｌ２）−；−Ｃ（ＣＨ３２）（ＣＨ２ＣＨ２ＣＯＯＨ）−；−Ｎ＝Ｎ−；−ＲａＣ＝ＣＲｂ−；（ここで、各Ｒａ及びＲｂは、互いに独立して、水素、又はＣ１〜Ｃ１２アルキル、Ｃ１〜Ｃ１２アルコキシ、もしくはＣ６〜Ｃ１８アリール基である）；−（ＣＨ２）ｑ−及び−（ＣＦ２）ｑ−（ここで、ｑは、１〜６の範囲の整数である）、又は最大で６個の炭素原子の、直鎖もしくは分岐の、脂肪族二価基；ならびにそれらの混合から選択される）。
【００３１】
いくつかの実施形態においては、繰り返し単位（ＲＰＥＳ＊）は、次のもの：
2018536069.tif 000008
又はこれらの混合からなる群から選択される。
【００３２】
ＰＥＳポリマーがコポリマーであるいくつかの実施形態においては、ＰＥＳは、少なくとも約１モル％、少なくとも約５モル％、又は少なくとも約１０モル％の繰り返し単位（ＲＰＥＳ＊）を有していてもよい。そのような実施形態においては、ＰＥＳポリマーは、約５０モル％以下、約４０モル％以下、約３０モル％以下、又は約２０モル％以下の繰り返し単位（ＲＰＥＳ＊）を有していてもよい。当業者は、想定されている明確に開示されている範囲内及び本開示の範囲内にある追加的な範囲を認識するであろう。
【００３３】
ＰＥＳポリマーは、約２０，０００グラム／モル（ｇ／ｍｏｌ）〜約１００，０００ｇ／ｍｏｌ、又は約４０，０００ｇ／ｍｏｌ〜約８０，０００ｇ／ｍｏｌの重量平均分子量を有し得る。当業者は、想定されている明確に開示されている範囲内及び本開示の範囲内にある追加的な重量平均分子量の範囲を認識するであろう。重量平均分子量は、
2018536069.tif 000009
として決定することができ、
式中のＭｉは、試料中のポリマー分子の分子量の離散値であり、Ｎｉは、分子量Ｍｉの試料中のポリマー分子の数である。数平均分子量は、ＡＳＴＭ  Ｄ５２９６規格を使用して、ゲル浸透クロマトグラフィーによって測定することができる。
【００３４】
本明細書における対象のＰＥＳポリマーは、少なくとも約２００℃、少なくとも約２１０℃、又は少なくとも約２２０℃のガラス転移温度（「Ｔｇ」）を有する。ガラス転移温度は、ＡＳＴＭ  Ｄ３４１８規格に準拠して、２０℃／分の昇温速度を使用する示差走査熱量分析（「ＤＳＣ」）を使用して測定することができる。
【００３５】
本発明のポリマー組成物は、約９８．５重量％（「ｗｔ．％」）以下、例えば９８重量％以下、又は９５重量％以下のＰＥＳポリマーを含有する。そのような実施形態においては、ポリマー組成物は、少なくとも約５０重量％、少なくとも約５５重量％、少なくとも約６０重量％、又は少なくとも約６５重量％のＰＥＳポリマーを含有する。当業者は、想定されている明確に開示されている範囲内及び本開示の範囲内にある追加的なＰＥＳの量の範囲を認識するであろう。
【００３６】
ポリスルホンポリマー（Ｍ２）
ポリマー組成物は、任意選択的に少なくとも１種のポリスルホン（「ＰＳＵ」）ポリマー（又はＰＳＵポリマー）を含有していてもよい。本明細書において、ＰＳＵポリマーとは、少なくとも５０モル％の、次式（ＩＸ）の繰り返し単位（ＲＰＳＵ）を有するポリマーのことをいう：
2018536069.tif 000010
（式中、（ｉ）各Ｒｋは、互いに等しいか又は異なり、ハロゲン、アルキル、アルケニル、アルキニル、アリール、エーテル、チオエーテル、カルボン酸、エステル、アミド、イミド、アルカリ又はアルカリ土類金属スルホン酸塩、アルキルスルホン酸塩、アルカリ又はアルカリ土類金属ホスホン酸塩、アルキルホスホン酸塩、アミン、及び第四級アンモニウムから選択され；（ｉｉ）Ｒ’及びＲ’’は、互いに等しいか又は異なり、水素、ハロゲン、アルキル、アルケニル、アルキニル、アリール、エーテル、チオエーテル、カルボン酸、エステル、アミド、イミド、アルカリ又はアルカリ土類金属スルホン酸塩、アルキルスルホン酸塩、アルカリ又はアルカリ土類金属ホスホン酸塩、アルキルホスホン酸塩、アミン、及び第四級アンモニウムから選択され；（ｉｉｉ）各ｋは、互いに等しいか又は異なり、０〜４の範囲の整数である）。いくつかの実施形態においては、ポリマー組成物は、少なくとも５５モル％、少なくとも６０モル％、少なくとも７０モル％、少なくとも８０モル％、少なくとも９０モル％、少なくとも９５モル％、少なくとも９９モル％、又は少なくとも９９．９モル％の繰り返し単位（ＲＰＳＵ）を有し得る。当業者は、想定されている明確に開示されている範囲内及び本開示の範囲内にある追加の（ＲＰＳＵ）の量の範囲を認識するであろう。
【００３７】
いくつかの実施形態においては、繰り返し単位（ＲＰＳＵ）は、式（Ｘ）：
2018536069.tif 000011
に従う。
【００３８】
いくつかの実施形態においては、繰り返し単位（ＲＰＥＳ）は、それぞれｋ＝０である式（ＩＸ）又は（Ｘ）のものである。
【００３９】
いくつかの実施形態においては、繰り返し単位（ＲＰＥＳ）は、Ｒ’及びＲ’’がメチル基（−ＣＨ３）である式（ＩＸ）又は（Ｘ）のものである。
【００４０】
いくつかの実施形態においては、繰り返し単位（ＲＰＥＳ）は、Ｒ’及びＲ’’がメチル基（−ＣＨ３）でありそれぞれｋ＝０である式（ＩＸ）又は（Ｘ）のものである。
【００４１】
本発明のＰＳＵポリマーは、ホモポリマーであってもコポリマーであってもよい。
【００４２】
いくつかの実施形態においては、ＰＳＵポリマーは、コポリマーであり、例えば式（ＩＩＩ）〜（ＶＩＩＩ）からなる式の群から選択される式によって表される、繰り返し単位（ＲＰＳＵ）とは異なる繰り返し単位（ＲＰＳＵ＊）を更に含む。
【００４３】
ＰＳＵポリマーがコポリマーであるいくつかの実施形態においては、ＰＳＵは、少なくとも約１モル％、少なくとも約５モル％、又は少なくとも約１０モル％の繰り返し単位（ＲＰＳＵ＊）を有していてもよい。そのような実施形態においては、ＰＳＵポリマーは、約５０モル％以下、約４０モル％以下、約３０モル％以下、又は約２０モル％以下の繰り返し単位（ＲＰＳＵ＊）を有していてもよい。当業者は、想定されている明確に開示されている範囲内及び本開示の範囲内にある追加的な範囲を認識するであろう。
【００４４】
ＰＳＵポリマーは、約２０，０００ｇ／ｍｏｌ〜約８０，０００ｇ／ｍｏｌの重量平均分子量を有していてもよい。当業者は、想定されている明確に開示されている範囲内及び本開示の範囲内にある追加的な重量平均分子量の範囲を認識するであろう。
【００４５】
ポリマー組成物がＰＳＵポリマーを含有するいくつかの実施形態においては、ＰＳＵポリマーが約１重量％超、少なくとも約１．５重量％、又は少なくとも２重量％の量で存在する場合に極めて優れた非付着特性が見出されることが発見された。いくつかの実施形態においては、ＰＳＵポリマーの量は、約４０重量％以下、約３５重量％以下、約３０重量％以下、約２０重量％以下、約１５重量％以下、又は約１０重量％以下である。本発明のポリマー組成物は、例えば約１重量％〜約２０重量％のポリスルホン（「ＰＳＵ」）ポリマー（Ｍ２）を含有する。当業者は、想定されている明確に開示されている範囲内及び本開示の範囲内にある追加的なＰＳＵの量の範囲を認識するであろう。
【００４６】
ポリ（フェニルスルホン）ポリマー（Ｍ３）
ポリマー組成物は、任意選択的に少なくとも１種のポリ（フェニルスルホン）（「ＰＰＳＵ」）ポリマー（又はＰＰＳＵポリマー）を含有していてもよい。本明細書において、ＰＰＳＵポリマーとは、少なくとも５０モル％の、次式（ＸＩ）の繰り返し単位（ＲＰＰＳＵ）を有するポリマーのことをいう：
2018536069.tif 000012
（式中、（ｉ）各Ｒｌは、互いに等しいか又は異なり、ハロゲン、アルキル、アルケニル、アルキニル、アリール、エーテル、チオエーテル、カルボン酸、エステル、アミド、イミド、アルカリ又はアルカリ土類金属スルホン酸塩、アルキルスルホン酸塩、アルカリ又はアルカリ土類金属ホスホン酸塩、アルキルホスホン酸塩、アミン、及び第四級アンモニウムから選択され、（ｉｉ）各ｌは、互いに等しいか又は異なり、０〜４の範囲の整数である）。いくつかの実施形態においては、ポリマー組成物は、少なくとも５５モル％、少なくとも６０モル％、少なくとも７０モル％、少なくとも８０モル％、少なくとも９０モル％、少なくとも９５モル％、少なくとも９９モル％、又は少なくとも９９．９モル％の繰り返し単位（ＲＰＰＳＵ）を有していてもよい。当業者は、想定されている明確に開示されている範囲内及び本開示の範囲内にある追加の（ＲＰＳＵ）の量の範囲を認識するであろう。
【００４７】
いくつかの実施形態においては、繰り返し単位（ＲＰＳＵ）は、式（ＸＩＩ）：
2018536069.tif 000013
のものである。
【００４８】
いくつかの実施形態においては、繰り返し単位（ＲＰＰＳＵ）は、それぞれｌ＝０である式（ＸＩ）又は（ＸＩＩ）のものである。
【００４９】
本発明のＰＰＳＵポリマーは、ホモポリマーであってもコポリマーであってもよい。
【００５０】
いくつかの実施形態においては、ＰＰＳＵポリマーは、例えば式（ＩＩＩ）〜（ＶＩＩＩ）からなる式の群から選択される式によって表される、繰り返し単位（ＲＰＰＳＵ）とは異なる繰り返し単位（ＲＰＰＳＵ＊）を含む。
【００５１】
ＰＰＳＵポリマーがコポリマーであるいくつかの実施形態においては、ＰＰＳＵポリマーは、少なくとも約１モル％、少なくとも約５モル％、又は少なくとも約１０モル％の繰り返し単位（ＲＰＰＳＵ＊）を有していてもよい。そのような実施形態においては、ＰＰＳＵポリマーは、約５０モル％以下、約４０モル％以下、約３０モル％以下、又は約２０モル％以下の繰り返し単位（ＲＰＰＳＵ＊）を有していてもよい。当業者は、想定されている明確に開示されている範囲内及び本開示の範囲内にある追加的な範囲を認識するであろう。
【００５２】
ＰＰＳＵポリマーは、約２０，０００ｇ／ｍｏｌ〜約８０，０００ｇ／ｍｏｌの重量平均分子量を有していてもよい。当業者は、想定されている明確に開示されている範囲内及び本開示の範囲内にある追加的な重量平均分子量の範囲を認識するであろう。
【００５３】
通常、ポリマー組成物がＰＰＳＵポリマーを含有する実施形態においては、ＰＰＳＵポリマーが少なくとも７重量％、少なくとも約８重量％、少なくとも約９重量％、又は少なくとも１０重量％の量で存在する場合に極めて優れた非付着特性が得られることが見出された。いくつかのそのような実施形態においては、ＰＰＳＵポリマーの量は、約４０重量％以下、約３５重量％以下、約３０重量％以下、約２５重量％以下、又は約２０重量％以下である。当業者は、想定されている明確に開示されている範囲内及び本開示の範囲内にある追加的なＰＰＳＵの量の範囲を認識するであろう。ポリマー組成物がＰＰＳＵポリマーを含有するいくつかの実施形態においては、驚くべきことには、極めて優れた非付着特性が、少なくとも５重量％のＰＰＳＵポリマーで達成できることが見出された。特に、驚くべきことには、ポリマー組成物が粘土鉱物フィラーを含有する実施形態においては、極めて優れた非付着特性は、下の実施例で示されるように、約５．５重量％未満のＰＰＳＵポリマーの量で達成されることが見出された。そのような実施形態においては、ＰＰＳＵポリマーの量は、約１重量％超である。それと同時に、ＰＰＳＵポリマーの量は、約４０重量％以下、約３５重量％以下、約３０重量％以下、約２５重量％以下、又は約２０重量％以下である。
【００５４】
ＰＳＵとＰＰＳＵとの混合物
いくつかの実施形態においては、ポリマー組成物は、ＰＳＵポリマーとＰＰＳＵポリマーの両方を含有する。この場合、ＰＳＵポリマーとＰＰＳＵポリマーの合計の量は、例えば、約１重量超、例えば約２重量％超、又は約５重量％超であってもよい。いくつかの実施形態においては、ＰＳＵポリマーとＰＰＳＵポリマーの合計の量は、約４０重量％以下、約３５重量％以下、又は約３０重量％以下、約２０重量％以下、約１５重量％以下、又は約１０重量％以下である。
【００５５】
添加剤
いくつかの実施形態においては、本ポリマー組成物は、１種以上の添加剤を含んでいてもよい。添加剤としては、限定するものではないが、フィラー、無機顔料、ＵＶ／光安定剤、熱安定剤、可塑剤、潤滑剤、加工助剤、耐衝撃性改良剤、難燃剤、及び帯電防止剤を挙げることができる。
【００５６】
いくつかの実施形態においては、ポリマー組成物は、無機顔料以外のフィラーを含有する。望ましいフィラーとしては、限定するものではないが、ガラス繊維、炭素繊維、グラファイト繊維、炭化ケイ素繊維、アラミド繊維、珪灰石、タルク、マイカ、二酸化チタン、チタン酸カリウム、シリカ、カオリン、チョーク、アルミナ、窒化ホウ素、酸化アルミニウムが挙げられる。フィラーは、特には機械的強度（例えば曲げ弾性率）及び／又は寸法安定性及び／又は耐摩擦・摩耗性を改善すると考えられる。いくつかの実施形態によれば、ポリマー組成物は、約１重量％〜約４０重量％、約２重量％〜約３０重量％、約３重量％〜約２５重量％、又は２０重量％以下の合計のフィラー量を含む。当業者は、想定されている明確に開示されている範囲内及び本開示の範囲内にある追加的なフィラー量を認識するであろう。
【００５７】
上で述べたように、いくつかの実施形態においては、特に望ましいフィラーの分類には、粘土鉱物フィラーが含まれる。ポリマー組成物がＰＰＳＵポリマーを含有する実施形態においては、驚くべきことには、極めて優れた非付着特性を、粘土鉱物フィラーを含まない対応するポリマー組成物と比べて少ないＰＰＳＵ量で達成し得ることが見出された。粘土鉱物フィラーとしては、限定するものではないが、カオリン、マイカ、及びモンモリロナイトが挙げられる。カオリンで非常に優れた結果が得られた。粘土鉱物フィラーとＰＰＳＵポリマーとを含有する実施形態においては、ポリマー組成物は、少なくとも約１重量％、少なくとも約５重量％、少なくとも約７重量％、少なくとも約８重量％、少なくとも約９重量％、又は少なくとも約１０重量％の粘土鉱物フィラー量を有していてもよい。そのような実施形態においては、ポリマー組成物は、約４０重量％以下、約３０重量％以下、約２０重量％以下、又は約１５重量％以下の粘土鉱物フィラー量を有していてもよい。当業者は、想定されている明確に開示されている範囲内及び本開示の範囲内にある追加的な粘土鉱物フィラー量の範囲を認識するであろう。
【００５８】
いくつかの実施形態においては、本ポリマー組成物は、任意選択的に１種以上の無機顔料を含んでいてもよい。通常、無機顔料は、波長選択的な吸収の結果として反射した又は透過した光の色を変化させることによりポリマー組成物の選択された外観を得るために添加される。望ましい無機顔料としては、限定するものではないが、二酸化チタン、硫化亜鉛、硫酸バリウム、カーボンブラック、リン酸コバルト、チタン酸コバルト、硫セレン化カドミウム、セレン化カドミウム、フタロシアニン銅、ウルトラマリン、ウルトラマリンバイオレット、亜鉛フェライト、マグネシウムフェライト、及び酸化鉄が挙げられる。本明細書の対象のポリマー組成物は、任意選択的には、合計で約０．１重量％〜約２０重量％の無機顔料の量を含んでいてもよい。当業者は、想定されている明確に開示されている範囲内及び本開示の範囲内にある追加的な顔料の量を認識するであろう。
【００５９】
物品
上で説明したように、本明細書の対象のポリマー組成物は、タンパク質に対する極めて優れた非付着特性を有する。そのため、本明細書に記載のポリマー組成物は、望ましくは、タンパク質と直接接触するプラスチック表面を有する物品の中に組み込まれる。物品は、少なくともその一部分がその意図される用途の状況においてタンパク質と接触するプラスチック表面を有し得る。表面は、物品の外表面であっても内表面であってもよい。例えば、食品用ボウルは内表面を有しており、その少なくとも一部はタンパク質（例えば食品）と直接接触することが意図されている。別の例として、医療用インプラントは、タンパク質（例えば血液、血漿、又は血清）と直接接触することが意図されている外表面を有している。当業者であれば、物品の意図されている用途の状況に基づいて、どの表面がタンパク質と接触することが意図されているかを理解するであろう。いくつかの実施形態においては、表面はポリマー組成物を含み得る。例えば、ポリマー組成物は表面の一部を形成していてもよく、あるいはポリマー組成物は物品の全て、又は実質的に全てを形成していてもよい。もう１つの例として、表面は、下にある基材の上に配置された、ポリマー組成物を含むコーティング又はフィルムを含んでいてもよい。そのような実施形態においては、下にある基材は、フィルム又はコーティングを形成しているポリマー組成物とは異なる組成物を有する構造要素であってもよい。ポリマー組成物がフィルム又はコーティングである実施形態においては、フィルム又はコーティングは、約２５μｍ〜約１ｍｍの平均厚さを有していてもよい。
【００６０】
いくつかの実施形態においては、ポリマー組成物は、望ましくは食品容器及び器具などの物品の中に組み込まれてもよい。食品とは、人間又は動物の消費が意図されており、またこれに適切な、物質のことをいう。そのような物品は一般的に、調理中、配膳時、又は消毒処理（例えば洗浄のための高温蒸気での処理）において、比較的高い温度で食品と接触して、様々な物質、特にはタンパク質で汚れる場合があり、これは通常の家庭の条件では洗浄により思い通りにきれいにすることができない。目玉焼きやスクランブルエッグなどの（ただしこれらに限定されない）、タンパク質を豊富に含む食品は、特に食品容器及び器具に付着する傾向がある。本明細書に記載のポリマー組成物は、容器／器具と残留食品との間の付着の低減を補助するために、食品容器や器具などの物品において望ましく使用することができる。食品容器としては、限定するものではないが、食品提供用のトレー、皿、ボウル及びカップ、食品貯蔵容器、調理器具（例えばポット、平鍋、ミキシングボウル、キャセロール皿）等が挙げられる。食品器具としては、限定するものではないが、ナイフ、フォーク、スプーン、調理器具、配膳器具等が挙げられる。
【００６１】
いくつかの実施形態においては、本明細書に記載のポリマー組成物は、望ましくは、航空機産業における機上での用途のための食品容器又は食品器具の中に組み込むことができる。そのような用途の状況では、食品の貯蔵、食品の加熱（一般的には２００℃以上）、及び食品の提供のために、単一の容器（例えばボウル）が多くの場合使用される。使用後、容器は、これが取り出されて洗浄のために運ばれる飛行機の着陸時まで保管されたままである。洗浄には、一般的に、容器に対して強力な洗浄工程（約８０℃以上）を行う、１つ以上の洗浄工程が含まれる。全ての前述の工程は、望ましくない容器の汚れを悪化させるか、更にこれらの汚れの原因となる場合がある。加えて、そのような繰り返しの使用のサイクルによって、容器は比較的早くそれ以上の使用に望ましくないものとなり、容器を新しいものと交換しなければならない。そのため、本明細書に記載のポリマー組成物を含む食品容器及び器具は、少なくとも食品容器のライフサイクルを延ばすことによって、特には航空機産業における一日当たりに使用される食品容器の量の観点から、大きな経済的利点を有し得る。更に、フライト中に飛行機上で提供される品物は軽量化のために大きく最適化されており、それと同時に強度も必要とされている。本明細書に記載のポリマー組成物は、比較的軽量なままでありながらも非常に優れた強度を有する。本明細書に記載のポリマー組成物は、少なくとも約１．３〜約１．６（標準的な温度及び圧力のＨ２Ｏに対して）の相対密度を有することができる。
【００６２】
いくつかの実施形態においては、本明細書に記載のポリマー組成物は、望ましくは身体の内部又は外部で使用される医療用物品の中に組み込まれてもよい。例えば、埋め込み可能なデバイスに関して、身体はその自然免疫応答の一部として、埋め込まれた物体の表面上にタンパク質（例えばコラーゲン）を分泌する。埋め込まれたデバイスの表面にタンパク質の堆積物がたまることから、望ましくないことには物質の堆積によって経時的にデバイスの機能が損なわれ、デバイスの交換の必要及び患者に追加的な医療処置を受けさせる必要が生じ、患者のコストを増大させる場合がある。もう１つの例として、手術室の中で使用される医療用トレーの表面は、多くの場合、使用済器具等に由来する体液に触れる。使用後、トレーは、通常、これらを再利用可能にするために滅菌処理される。滅菌処理には、少なくともトレーを洗剤で洗浄することが含まれる場合があり、更に、一般的には高温でトレーを加熱することが含まれる。したがって、本明細書に記載のポリマー組成物は、洗浄の量を減らすために、又は繰り返しの使用サイクルにわたってそのようなトレーの清浄性を更に確実にするために、使用することができる。特定の医療用途に関わらず、医療用物品の適切な機能のためには強度が一般的に必要とされる。更に、特定の医療用途においては（例えば埋め込み可能なデバイス）、同時に軽量化することも望ましい。したがって、本明細書に記載のポリマー組成物は、医療用途の状況に特に望ましい。当然、上のものは、同様の理由のため、動物の治療のために使用される医療用物品（例えば獣医用品）にも等しく当てはまる。
【００６３】
いくつかの実施形態においては、本明細書に記載のポリマー組成物は、望ましくは、植込み型除細動器、人工股関節、人工膝関節、心臓ペースメーカー、豊胸インプラント、脊椎固定具（人工脊間板が挙げられるが、これに限定されない）、子宮内避妊器具、人工膝、冠動脈ステント、耳管、プロテーゼ、人工心臓弁、埋め込み可能なチューブ（カテーテルが挙げられるが、これに限定されない）、ろ過膜（血液透析膜が挙げられるが、これに限定されない）、手術器具（鉗子、クランプ、開創器、ディストラクター、外科用メス、外科用ハサミ、拡張器、反射鏡、吸引チップ、ステープラーが挙げられるが、これに限定されない）、注射針、ドリル、光ファイバー機器、及び医療用トレー（滅菌トレーが挙げられるが、これらに限定されない）などの医療用物品の中に組み込むことができるが、これらに限定されない。
【００６４】
本明細書に記載の物品は、射出成形、ブロー成形、圧縮成形、及びこれらの任意の組み合わせなどの（ただしこれらに限定されない）、当該技術分野で周知の手法を使用して形成することができる。
【００６５】
参照により本明細書に組み込まれる特許、特許出願、及び刊行物のいずれかの開示が用語を不明瞭にさせ得る程度まで本出願の記載と矛盾する場合は、本記載が優先するものとする。
【実施例】
【００６６】
次の実施例は、本明細書に記載のポリマー組成物の非付着性能を実証する。
【００６７】
性能を実証するために、１種以上の次のポリマーを使用して試料を形成した：
Ｓｏｌｖａｙ  Ｓｐｅｃｉａｌｔｙ  Ｐｏｌｙｍｅｒｓ  Ｕ．Ｓ．Ａ，  Ｌ．Ｌ．Ｃ．製造のＶｅｒａｄｅｌ（登録商標）ＰＥＳ  Ａ  ３０１  ＮＴ（「Ｍ１」）；
Ｓｏｌｖａｙ  Ｓｐｅｃｉａｌｔｙ  Ｐｏｌｙｍｅｒｓ  Ｕ．Ｓ．Ａ，  Ｌ．Ｌ．Ｃ．製造のＵｄｅｌ（登録商標）ＰＳＵ  １７００  ＮＴ（「Ｍ２」）；
Ｓｏｌｖａｙ  Ｓｐｅｃｉａｌｔｙ  Ｐｏｌｙｍｅｒｓ  Ｕ．Ｓ．Ａ，  Ｌ．Ｌ．Ｃ．製造のＲａｄｅｌ（登録商標）ＰＰＳＵ  Ｒ−５９００  ＮＴ（「Ｍ３」）；
Ｓｏｌｖａｙ  Ｓｐｅｃｉａｌｔｙ  Ｐｏｌｙｍｅｒｓ  Ｉｔａｌｙ  Ｓ．ｐ．Ａ製造のＰｏｌｙｍｉｓｔ（登録商標）ＰＴＦＥ（ポリテトラフルオロエチレン）Ｆ５Ａ；
Ｓｏｌｖａｙ  Ｓｐｅｃｉａｌｔｙ  Ｐｏｌｙｍｅｒｓ  Ｉｔａｌｙ  Ｓ．ｐ．Ａ製造のＨｙｆｌｏｎ（登録商標）ＭＦＡ  ８４０（ポリテトラフルオロエチレンパーフルオロメチルビニルエーテル）（「ＭＦＡ」）；及び
Ｓｏｌｖａｙ  Ｓｐｅｃｉａｌｔｙ  Ｐｏｌｙｍｅｒｓ  Ｕ．Ｓ．Ａ，  Ｌ．Ｌ．Ｃ．製造のＲｙｔｏｎ（登録商標）ＰＲ３７  ＰＰＳ（「ＰＰＳ」）。
【００６８】
更に、各試料に次のうちの１種以上を任意選択的に組み込んだ：
白色顔料として実施例で使用したＴｉＯ２は、二酸化チタンルチルＲ１０５としてＤｕｐｏｎｔ  Ｔｉｔａｎｉｕｍ  Ｔｅｃｈｎｏｌｏｇｉｅｓ（登録商標）から供給された；
Ｗａｃｋｅｒ  Ｃｈｅｍｉｅにより供給されたＧｅｎｉｏｐｌａｓｔ（登録商標）Ｐｅｌｌｅｔ  Ｓをシリコーン系添加剤として使用した；
安定剤として実施例で使用したＺｎＯは、Ｌａｎｘｅｓｓ  ＣｏｍｐａｎｙのＲｈｅｉｎ  Ｃｈｅｍｉｅ  Ｃｏｒｐｏｒａｔｉｏｎから供給された；そして
カオリンは、ＢＡＳＦからＴｒａｎｓｌｉｎｋ（登録商標）ＨＦ９０００として得た。
【００６９】
非付着試験用の試料板を形成するために、ポリマー組成物を最初に押出ブレンドし、その後射出成形した。各試料について、ポリマー樹脂及びカオリンを、複数の重量検出型定量フィーダーによって、１２個のゾーンを有するＺＳＫ−２６二軸押出機の第１のバレルに供給した。残りの成分はバレル７の中に供給した。スクリュー速度は、２００ｒｐｍであった。バレル設定は、３４０〜３６０℃の範囲にあった。押出物を、慣用装置を使用して冷却し、ペレット化した。ペレットを使用して、射出成形により約５ｃｍ＊７．６ｃｍ＊２．５４ｍｍの小さい板を作製した。
【００７０】
試料板の非付着特性を試験するために、５ミリリットル（「ｍＬ」）の生のスクランブルエッグ（たんぱく質を非常に多く含む食品）を各板の表面上に置いた。次いで、各板をオーブンの中で３０分間２００℃に加熱し、その後取り出して室温まで冷ました。次いで、板に対して１回以上の洗浄工程を行うことで板の非付着特性を決定した。一回目の洗浄処理（「処理Ａ」）は、板を上下逆さまにして卵を取り除くことを含んでいた。二回目の処理（「処理Ｂ」）は、冷たいせっけん水で板を洗うことを含んでいた。
【００７１】
非付着特性は、次の通りに目視検査によりランク付けした：
「＋＋」は、処理Ａ後の板に食品が何も付着しなかったことを示し（「付着なし」）；
「−」は、処理Ａ後に卵が残っていたものの、処理Ｂの後には残っていなかったことを示し（「わずかに付着」）；
「−−」は、処理Ａ及び処理Ｂの後に卵が残っていたことを示す（「著しく付着」）。結果は以下の表に示されている。
【００７２】
2018536069.tif 000014
【００７３】
表１を参照すると、試料Ｅ１〜Ｅ５及びＥ６〜Ｅ１１は、全て極めて優れた非付着特性を有していた。図１は、Ｅ８（左のパネル）及びＣ４（右のパネル）の写真画像であり、処理Ａ後（Ｅ８）、並びに処理Ａ及びＢ後（Ｃ４）の各試料の表面を示している。更に、Ｃ１をＥ１〜Ｅ５及びＥ６〜Ｅ１１と比較すると、ポリマー組成物がＰＳＵポリマー又はＰＰＳＵポリマーを含有しない場合には、極めて優れた非付着特性は得られないことが実証される。加えて、Ｃ３をＥ５〜Ｅ７と比較すると、試験した試料について、少ない量のＰＰＳＵで極めて優れた非付着特性を得るために、カオリンを利用できることが実証される。特に、Ｅ５（１０重量％ＰＰＳＵ、カオリンなし）、Ｅ６（５重量％ＰＰＳＵ、１０重量％カオリン）、及びＥ７（５重量％ＰＰＳＵ、２０重量％カオリン）の全てが付着を有さなかった一方で、Ｃ３（５重量％ＰＰＳＵ、カオリンなし）は、有意に付着を有していた。
【００７４】
比較組成物Ｃ７〜Ｃ１０（含フッ素ポリマーを含む）について得られた結果は次の表２にまとめられている（含フッ素ポリマーを用いた比較例）
【００７５】
2018536069.tif 000015
【００７６】
表２を参照すると、結果から、１重量％より多い含フッ素ポリマー（ＭＦＡ又はＰＴＦＥ）の存在下では、ポリマー組成物は有意な付着を示すことが実証される。
【００７７】
比較組成物Ｃ８（ＰＳＵ／ＰＰＳＵの代わりにシリコーン添加剤を含有）及びＣ１１〜Ｃ１２（ＰＳＵ／ＰＰＳＵの代わりにＰＰＳを含有）について得られた不十分な結果は、次の表３にまとめられている（ポリフェニレンサルファイド又はシリコーン添加剤を用いた比較例）
【００７８】
2018536069.tif 000016
【００７９】
本発明の実施例Ｅ２〜Ｅ７、及びＥ１４の組成物に対しては、そのプラスチック表面への汚染作用が広く知られている一般的な調味料を使用した汚染試験も行った。約５ｍｌのケチャップ、マスタード、及びターメリックとコーン油との５０：５０の体積混合物を、射出成形によって製造した板（上に記載の通り）の上に垂らした。調味料は、室温で７２時間乾燥させた。その後、板を冷水及び低刺激性せっけんで洗浄し、乾燥し、汚染についてこれらの表面を目視で検査した。試験したどの板も汚染されなかった。
【国際調査報告】
2018536069.tif 000020
2018536069.tif 000021